【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
少なくとも外表層が以下の条件（ｉ）〜（ｉｉｉ）を満たすプロピレン系ブロック共重合体（Ａ）５０〜９０重量％と、メルトフローレート（ＭＦＲ；２．１６ｋｇ  １９０℃）が０．１〜１５ｇ／１０分および密度が０．９５０ｇ／ｃｍ３以上のエチレン系重合体（Ｂ）５０〜１０重量％とを含有する樹脂組成物から成形されるシートを熱成形してなる深さ／口径の比が１．０倍以上、グロス値が１０％以下の低光沢容器。
（ｉ）第１工程でプロピレン単独重合体成分（Ａ１）を４０〜９０重量％、第２工程でエチレンを３５〜１００重量％含有するプロピレン−エチレンランダム共重合体成分（Ａ２）を６０〜１０重量％逐次重合することで得られたエチレン含量が１０重量％を超えること
（ｉｉ）メルトフローレート（ＭＦＲ；２．１６ｋｇ  ２３０℃）が０．５〜５ｇ／１０分の範囲にあること
（ｉｉｉ）プロピレン系ブロック共重合体（Ａ）のＭＦＲ（Ａ）と第１工程で得られるプロピレン単独重合体成分（Ａ１）のＭＦＲ（Ａ１）の比ＭＦＲ（Ａ）／ＭＦＲ（Ａ１）が３．０以上であること
【請求項２】
少なくとも外表層が以下の条件（ｉ）〜（ｉｉｉ）を満たすプロピレン系ブロック共重合体（Ａ）５０〜９０重量％と、メルトフローレート（ＭＦＲ；２．１６ｋｇ  １９０℃）が０．１〜５ｇ／１０分および密度が０．９５０ｇ／ｃｍ３以上のエチレン系重合体（Ｂ）５０〜１０重量％とを含有する樹脂組成物から成形されるシートをプラグアシスト圧空成形することによって得られる深さ／口径の比が１．１５倍以上、グロス値が５％以下の低光沢容器。
（ｉ）第１工程でプロピレン単独重合体成分（Ａ１）を４０〜９０重量％、第２工程でエチレンを３５〜７５重量％含有するプロピレン−エチレンランダム共重合体成分（Ａ２）を６０〜１０重量％逐次重合することで得られたエチレン含量が１０重量％を超えること
（ｉｉ）メルトフローレート（ＭＦＲ；２．１６ｋｇ  ２３０℃）が０．５〜３．０ｇ／１０分の範囲にあること
（ｉｉｉ）プロピレン系ブロック共重合体（Ａ）のＭＦＲ（Ａ）と第１工程で得られるプロピレン単独重合体成分（Ａ１）のＭＦＲ（Ａ１）の比ＭＦＲ（Ａ）／ＭＦＲ（Ａ１）が３．０以上であること
【手続補正２】
【補正対象書類名】明細書
【補正対象項目名】０００７
【補正方法】変更
【補正の内容】
【０００７】
すなわち、本発明の第１の発明によれば、少なくとも外表層が以下の条件（ｉ）〜（ｉｉｉ）を満たすプロピレン系ブロック共重合体（Ａ）５０〜９０重量％と、メルトフローレート（ＭＦＲ；２．１６ｋｇ  １９０℃）が０．１〜１５ｇ／１０分および密度が０．９５０ｇ／ｃｍ３以上のエチレン系重合体（Ｂ）５０〜１０重量％とを含有する樹脂組成物から成形されるシートを熱成形してなる深さ／口径の比が１．０倍以上、グロス値が１０％以下の低光沢容器が提供される。
（ｉ）第１工程でプロピレン単独重合体成分（Ａ１）を４０〜９０重量％、第２工程でエチレンを３５〜１００重量％含有するプロピレン−エチレンランダム共重合体成分（Ａ２）を６０〜１０重量％逐次重合することで得られたエチレン含量が１０重量％を超えること
（ｉｉ）メルトフローレート（ＭＦＲ；２．１６ｋｇ  ２３０℃）が０．５〜５ｇ／１０分の範囲にあること
（ｉｉｉ）プロピレン系ブロック共重合体（Ａ）のＭＦＲ（Ａ）と第１工程で得られるプロピレン単独重合体成分（Ａ１）のＭＦＲ（Ａ１）の比ＭＦＲ（Ａ）／ＭＦＲ（Ａ１）が３．０以上であること
【手続補正３】
【補正対象書類名】明細書
【補正対象項目名】０００８
【補正方法】変更
【補正の内容】
【０００８】
また、本発明の第２の発明によれば、少なくとも外表層が以下の条件（ｉ）〜（ｉｉｉ）を満たすプロピレン系ブロック共重合体（Ａ）５０〜９０重量％と、メルトフローレート（ＭＦＲ；２．１６ｋｇ  １９０℃）が０．１〜５ｇ／１０分および密度が０．９５０ｇ／ｃｍ３以上のエチレン系重合体（Ｂ）５０〜１０重量％とを含有する樹脂組成物から成形されるシートをプラグアシスト圧空成形することによって得られる深さ／口径の比が１．１５倍以上、グロス値が５％以下の低光沢容器が提供される。
（ｉ）第１工程でプロピレン単独重合体成分（Ａ１）を４０〜９０重量％、第２工程でエチレンを３５〜７５重量％含有するプロピレン−エチレンランダム共重合体成分（Ａ２）を６０〜１０重量％逐次重合することで得られたエチレン含量が１０重量％を超えること
（ｉｉ）メルトフローレート（ＭＦＲ；２．１６ｋｇ  ２３０℃）が０．５〜３．０ｇ／１０分の範囲にあること
（ｉｉｉ）プロピレン系ブロック共重合体（Ａ）のＭＦＲ（Ａ）と第１工程で得られるプロピレン単独重合体成分（Ａ１）のＭＦＲ（Ａ１）の比ＭＦＲ（Ａ）／ＭＦＲ（Ａ１）が３．０以上であること
【手続補正４】
【補正対象書類名】明細書
【補正対象項目名】００１４
【補正方法】変更
【補正の内容】
【００１４】
（ｉｉｉ）（Ａ２）のエチレン含量
プロピレン−エチレンランダム共重合体成分（Ａ２）中のエチレン含量は、３５〜１００重量％であり、好ましくは３５〜７５重量％である。エチレン含量が３５重量％未満では、得られる容器の光沢が高くなる。
【手続補正５】
【補正対象書類名】明細書
【補正対象項目名】００２６
【補正方法】変更
【補正の内容】
【００２６】
（ｖ）（Ａ）のＭＦＲと成分（Ａ１）のＭＦＲ比
プロピレン系ブロック共重合体（Ａ）のＭＦＲ（Ａ）とプロピレン単独重合体のＭＦＲ（Ａ１）の比ＭＦＲ（Ａ）／ＭＦＲ（Ａ１）は、３．０以上であり、好ましくは３．３以上である。ＭＦＲ（Ａ）／ＭＦＲ（Ａ１）が３．０未満ではプロピレン単独重合成分（Ａ１）とプロピレン−エチレンランダム共重合成分（Ａ２）の流動性の差が小さくなり、容器成形時に両成分が同じように延伸されるため、得られる容器の光沢が高くなる。
なお、ＭＦＲ（Ａ１）は後述の逐次重合における第１工程に供給される水素量で調整できる。ＭＦＲ（Ａ）は第１工程で得られるプロピレン単独重合成分（Ａ１）と第２工程で得られるエチレン重合体成分もしくはプロピレン−エチレンランダム共重合成分（Ａ２）のそれぞれのＭＦＲおよび生産割合で決定するものであることから、第１工程および第２工程に供給する水素量を調整することで調整できる。また、成分（Ａ１）のＭＦＲは第１工程の重合が終了したパウダーを抜き出して測定することができる。
【手続補正６】
【補正対象書類名】明細書
【補正対象項目名】００４９
【補正方法】変更
【補正の内容】
【００４９】
（２）容器の物性
本発明の低光沢容器は、グロス値１０％以下、好ましくは８％以下、さらに好ましくは５％以下、特に好ましくは４％以下の容器である。グロス値が１０％を超えると低光沢感に欠けるため、容器の高級感がなくなり商品価値が低下する。
ここで、グロス値は、ＪＩＳ  Ｋ７１０５「プラスチックの光学的特性試験方法」に準拠して測定する値である。
【手続補正７】
【補正対象書類名】明細書
【補正対象項目名】００７４
【補正方法】変更
【補正の内容】
【００７４】
（参考例１）
製造例５のプロピレン系ブロック共重合体（ＰＰ−５）を用いた以外は実施例１と同様の方法で評価、成形を行った。その結果を表３に示す。参考例１は、プロピレン系ブロック共重合体（Ａ）のＭＦＲ（Ａ）と第１工程で得られるプロピレン単独重合体成分（Ａ１）のＭＦＲ（Ａ１）の比ＭＦＲ（Ａ）／ＭＦＲ（Ａ１）が本発明の範囲を超えているため、熱成形容器の低光沢性に劣るものであった。
【手続補正８】
【補正対象書類名】明細書
【補正対象項目名】００８７
【補正方法】変更
【補正の内容】
【００８７】
【表３】
2008260546.tif 000001